(57)【特許請求の範囲】
【請求項１】
金属製の管の内面にエポキシ樹脂製のライニング層が施工されているか否かを判定する管内ライニングの判定方法であって、
前記管に衝撃を付与して管に振動を発生させ、その管に発生した振動を周波数分析し、振動周波数のうちの前記ライニング層の存在により振動減衰が認められる１５ｋＨｚ〜２０ｋＨｚの周波数領域におけるスペクトル強度に基づいて、そのスペクトル強度が設定された閾値より大きい場合はライニング層無しとし、設定された閾値より小さい場合はライニング層有りとして、エポキシ樹脂製の前記ライニング層の有無を判定する管内ライニングの判定方法。
【発明の詳細な説明】
【技術分野】
【０００１】
本発明は、金属製の管の内面にエポキシ樹脂製のライニング層が施工されているか否かを判定する管内ライニングの判定方法に関する。
【背景技術】
【０００２】
例えば、地中に埋設された金属製のガス管において、そのガス管の内面に樹脂製のライニング層を施工する必要が生じた場合、すでにエポキシ樹脂製のライニング層が施工されているか否かを判定する必要がある。
しかしながら、従来、金属製の管の内面にエポキシ樹脂製のライニング層が施工されているか否かを非破壊により簡易、かつ、確実に判定するための有効な方法がなかった。
【発明の開示】
【発明が解決しようとする課題】
【０００３】
本発明は、このような実情に着目したもので、その目的は、金属製の管の内面にエポキシ樹脂製のライニング層が施工されているか否かを非破壊により簡易、かつ、確実に判定することのできる管内ライニングの判定方法を提供することにある。
【課題を解決するための手段】
【０００４】
本発明の第１の特徴構成は、金属製の管の内面にエポキシ樹脂製のライニング層が施工されているか否かを判定する管内ライニングの判定方法であって、前記管に衝撃を付与して管に振動を発生させ、その管に発生した振動を周波数分析し、振動周波数のうちの前記ライニング層の存在により振動減衰が認められる１５ｋＨｚ〜２０ｋＨｚの周波数領域におけるスペクトル強度に基づいて、そのスペクトル強度が設定された閾値より大きい場合はライニング層無しとし、設定された閾値より小さい場合はライニング層有りとして、エポキシ樹脂製の前記ライニング層の有無を判定するところにある。
【０００５】
本発明の第１の特徴構成によれば、金属製の管に衝撃を付与して管に振動を発生させ、その管に発生した振動の挙動に基づいてエポキシ樹脂製のライニング層の有無を判定するので、エポキシ樹脂製のライニング層が存在することに起因する振動減衰効果を有効に利用して、エポキシ樹脂製のライニング層の有無を簡易、かつ、確実に判定することができる。
すなわち、後の実験データからも明らかなように、金属製の管の内面にエポキシ樹脂製のライニング層が施工されていると、管に発生した振動は、そのエポキシ樹脂製ライニング層の存在に起因する振動減衰効果により、エポキシ樹脂製ライニング層が施工されていない未処理の管と異なる挙動を示す。
したがって、金属製の管に衝撃を付与して管に振動を発生させ、その管に発生した振動の挙動に基づいてエポキシ樹脂製のライニング層の有無を判定することにより、エポキシ樹脂製ライニング層の有無を非破壊により簡易、かつ、確実に判定することができる。
【０００６】
【０００７】
特に、その管の振動の挙動に関し、管に発生した振動を周波数分析し、振動周波数のうちの前記ライニング層の存在により振動減衰が認められる１５ｋＨｚ〜２０ｋＨｚの周波数領域におけるスペクトル強度に基づいて、そのスペクトル強度が設定された閾値より大きい場合はライニング層無しとし、設定された閾値より小さい場合はライニング層有りとして、エポキシ樹脂製の前記ライニング層の有無を判定するので、特定の１５ｋＨｚ〜２０ｋＨｚの周波数領域におけるスペクトル強度を測定して設定された閾値と比較することにより、エポキシ樹脂製ライニング層の有無をより確実に判定することができる。
【発明を実施するための最良の形態】
【０００８】
本発明による管内ライニングの判定方法につき、その実施の形態を図面に基づいて説明する。
本発明の管内ライニングの判定方法は、鋼管などの金属製の管の内面にエポキシ樹脂製のライニング層が施工されているか否かを判定するもので、例えば、判定対象となる管が地中に埋設されたガス管であれば、ガス管周囲の土壌を排除して、図１に示すように、ガス管Ｐを露呈させて、ガス管Ｐの下方に架台１を設置するとともに、Ｕボルトなどからなる拘束治具２を使用して、ガス管Ｐの一部を架台１に拘束する。
【０００９】
ガス管Ｐの拘束部分の外周部に振動子３を取り付けて、その振動子３をＦＦＴアナライザ４に接続し、かつ、そのＦＦＴアナライザ４にエポキシ樹脂製のライニング層Ｌの有無を判定する判定器５を接続して、ガス管Ｐの拘束部分に衝撃を付与する。
ガス管Ｐへの衝撃の付与は、図２に示すように、ほぼ「く」の字状に湾曲されて、その湾曲部に開口６ａを有する案内管６とその案内管６内を自由落下する鋼球７からなる衝撃付与機構８を使用する。
そして、案内管６の開口６ａが、ガス管Ｐの拘束部分の側面に接触するように配置し、その状態で、鋼球７を案内管６内で自由落下させる。すると、鋼球７がガス管Ｐの側面に当接し、ガス管Ｐに衝撃を付与してガス管Ｐに振動を発生させ、そのガス管Ｐに発生した振動をＦＦＴアナライザ４が周波数分析し、その分析した振動の挙動に基づいて判定器５がライニング層Ｌの有無を判定するのである。
【００１０】
すなわち、本発明者らが金属製の管を対象として各種の実験を重ねたところ、エポキシ樹脂製のライニング層が内面に施されていない未処理の管と、エポキシ樹脂製のライニング層が内面に施されている管との間には、管に発生した振動の挙動に差異があることを知見するに至った。
例えば、図３の（ａ）〜（ｃ）に示す実験データは、８０Ａの鋼管からなるガス管において、また、図４の（ａ）〜（ｃ）に示す実験データは、５０Ａの鋼管からなるガス管において、エポキシ樹脂製のライニング層が施されていない管（（ａ）「未処理」と表示）、シリコーンを含むエポキシ樹脂製のライニング層を施した管（（ｂ）「白」と表示）、および、エポキシ樹脂製のライニング層を施した管（（ｃ）「グレー」と表示）のそれぞれについて、衝撃により振動を発生させて、その振動をＦＦＴアナライザにより周波数分析し、振動周波数の分布を調べたデータであり、縦軸はスペクトル強度、横軸は振動周波数である。
【００１１】
これらの実験データから、シリコーンを含むエポキシ樹脂製のライニング層を施した白の管は、未処理の管に比べて、周波数のほぼ全領域にわたってスペクトル強度が著しく減衰していることが理解できる。これはシリコーンを含むエポキシ樹脂製ライニング層の存在による減衰効果が、周波数のほぼ全領域にわたって顕著なことに起因するものと考えられる。
また、エポキシ樹脂製のライニング層を施したグレーの管は、未処理の管の波形に多少似ているものの、エポキシ樹脂製ライニング層の存在により振動減衰が認められる周波数領域、具体的には、１５ｋＨｚ〜２０ｋＨｚの領域において、そのスペクトル強度が著しく減衰していることが理解できる。これはエポキシ樹脂製ライニング層の存在による減衰効果が、特定の周波数領域において顕著なことに起因するものと考えられる。
【００１２】
したがって、図１および図２に示す装置を使用し、金属製のガス管Ｐに衝撃を付与して振動を発生させ、そのガス管Ｐに発生した振動の挙動、つまり、エポキシ樹脂製のライニング層の存在により振動減衰が認められる特定周波数領域におけるスペクトル強度の減衰に基づいてエポキシ樹脂製のライニング層Ｌの有無を判定することが可能となる。
具体的には、判定器５として、特定の周波数領域、例えば、１５ｋＨｚ〜２０ｋＨｚの高周波のみが通過する帯域フィルタを使用し、帯域フィルタを通過した当該高周波領域のスペクトル強度に基づいてエポキシ樹脂製ライニング層Ｌの有無を判定することも、また、スペクトル強度に閾値を設け、その閾値よりスペクトル強度が高いか低いかを判定器５に表示させてエポキシ樹脂製ライニング層Ｌの有無を判定することもできる。ここで、エポキシ樹脂製ライニング層の有無の判定は、上記のような閾値を設けた場合、その設定された閾値と比較して、スペクトル強度が閾値より大きい場合はライニング層Ｌ無しと判定し、小さい場合はライニング層Ｌ有りと判定することになる。
【００１３】
【００１４】
【００１５】
〔別実施形態〕
（１）先の実施形態では、８０Ａと５０Ａの鋼管に関するデータだけを示したが、例えば、判定対象となる管がそれ以外の管径であれば、その管径に応じた補正を加えるか、または、判定対象の管径に関するデータを予め入手して対応することができる。発明者らの検討によれば、管径が小径のもの程、高い減衰が見られる領域は高周波側に位置しており、管径に応じた判定に使用する周波数領域と閾値を予め設定しておくことが好ましい。
【００１６】
（２）先の実施形態では、ガス管Ｐの一部を拘束治具２により拘束した例を示したが、ガス管Ｐに生じる振動の挙動は、拘束の有無に関係なくほぼ同じであることが実験により確認されたので、拘束治具２による拘束は必ずしも必要ではない。
また、金属製の管の一例として鋼管からなるガス管Ｐを例示したが、判定の対象となる管は、特にガス管に限るものではなく、各種の液体や気体が通流する金属製の種々の管に適用可能である。
【図面の簡単な説明】
【００１７】
【図１】管内ライニングの判定方法の実施形態を示す一部切欠き側面図
【図２】管内ライニングの判定方法の実施形態を示す縦断正面図
【図３】８０Ａの鋼管による実験データ
【図４】５０Ａの鋼管による実験データ
【符号の説明】
【００１８】
３        振動子
４        ＦＦＴアナライザ
５        判定器
６        案内管
７        鋼球
８        衝撃付与機構
Ｐ        ガス管
Ｌ        エポキシ樹脂製のライニング層
【図１】
0004871317.tif 000002
【図２】
0004871317.tif 000003
【図３】
0004871317.tif 000004
【図４】
0004871317.tif 000005